(57)【要約】【課題】（ａ）ケイ素−窒素結合を有する材料と、（ｂ）その他の材料と、を含む、研磨対象物を研磨するにあたり、前記（ｂ）材料の研磨速度に対する、前記（ａ）材料の研磨速度の比を向上させることができる手段を提供する。【解決手段】（ａ）ケイ素−窒素結合を有する材料と、（ｂ）その他の材料と、を含む研磨対象物を研磨するために用いられる研磨用組成物であって、有機酸固定シリカと、分散媒と、前記（ｂ）材料の研磨速度に対する、前記（ａ）材料の研磨速度の比を向上させる、選択比向上剤と、酸と、を含み、前記選択比向上剤が、親水性基を有するオルガノポリシロキサンである、研磨用組成物。【選択図】なし【特許請求の範囲】
【請求項１】
（ａ）ケイ素−窒素結合を有する材料と、（ｂ）その他の材料と、を含む研磨対象物を研磨するために用いられる研磨用組成物であって、
有機酸固定シリカと、
分散媒と、
前記（ｂ）材料の研磨速度に対する、前記（ａ）材料の研磨速度の比を向上させる、選択比向上剤と、
酸と、
を含み、
前記選択比向上剤が、親水性基を有するオルガノポリシロキサンである、研磨用組成物。
【請求項２】
前記親水性基は、ポリアルキレンオキシド基である、請求項１に記載の研磨用組成物。
【請求項３】
前記選択比向上剤の分子量は、２００以上１００，０００以下である、請求項１または２に記載の研磨用組成物。
【請求項４】
前記有機酸固定シリカは、スルホン酸固定シリカである、請求項１〜３のいずれか１項に記載の研磨用組成物。
【請求項５】
ｐＨが４以下である、請求項１〜４のいずれか１項に記載の研磨用組成物。
【請求項６】
前記有機酸固定シリカ、前記分散媒、前記選択比向上剤、および前記酸を混合する工程を含む、請求項１〜５のいずれか１項に記載の研磨用組成物の製造方法。
【請求項７】
請求項１〜５のいずれか１項に記載の研磨用組成物を用いて、（ａ）ケイ素−窒素結合を有する材料と、（ｂ）その他の材料と、を含む研磨対象物を研磨する工程を含む、研磨方法。
【請求項８】
（ａ）ケイ素−窒素結合を有する材料と、（ｂ）その他の材料と、を含む半導体基板を請求項７に記載の研磨方法により研磨する工程を有する、半導体基板の製造方法。
【発明の詳細な説明】
【技術分野】
【０００１】
本発明は、研磨用組成物、研磨用組成物の製造方法、研磨方法、および半導体基板の製造方法に関する。
【背景技術】
【０００２】
近年、ＬＳＩ（Ｌａｒｇｅ  Ｓｃａｌｅ  Ｉｎｔｅｇｒａｔｉｏｎ）の高集積化、高性能化に伴って新たな微細加工技術が開発されている。化学機械研磨（ｃｈｅｍｉｃａｌ  ｍｅｃｈａｎｉｃａｌ  ｐｏｌｉｓｈｉｎｇ；ＣＭＰ）法もその一つであり、ＬＳＩ製造工程、特に多層配線形成工程における層間絶縁膜の平坦化、金属プラグ形成、埋め込み配線（ダマシン配線）形成において頻繁に利用される技術である。
【０００３】
当該ＣＭＰは、半導体製造における各工程に適用されてきており、その一態様として、たとえばトランジスタ作製におけるゲート形成工程への適用が挙げられる。トランジスタ作製の際には、金属、シリコン、酸化ケイ素、多結晶シリコン（ポリシリコン）、シリコン窒化物（窒化ケイ素）といった材料を研磨することがあり、トランジスタの構造によっては、各材料の研磨速度（研磨レート）を制御することが求められている。
【０００４】
研磨速度を制御する技術として、たとえば、特許文献１には、シリカ及びセリアから選ばれる砥粒と、アンモニア、アンモニウム塩、アルカリ金属塩及びアルカリ金属水酸化物から選ばれるアルカリと、ポリオキシエチレン変性シリコーンオイル、ポリ（オキシエチレンオキシプロピレン）変性シリコーンオイル、エポキシ／ポリエーテル変性シリコーンオイル及びアミノ／ポリエーテル変性シリコーンオイルから選ばれる有機変性シリコーンオイルとを含有する研磨用組成物が開示されている。このような研磨用組成物によれば、ポリシリコン膜に対するシリコン酸化膜の選択的な研磨が行えるとしている。
【先行技術文献】
【特許文献】
【０００５】
【特許文献１】特開２００８−１３０９８８号公報
【発明の概要】
【発明が解決しようとする課題】
【０００６】
各材料の研磨速度を制御したいとの要求の中には、窒化ケイ素膜などのケイ素−窒素結合を含む材料を選択的に研磨したいとの要求も存在している。
【０００７】
しかしながら、特許文献１には、窒化ケイ素膜などのケイ素−窒素結合を含む材料を選択的に研磨する技術についての開示はなく、また、窒化ケイ素膜などのケイ素−窒素結合を含む材料の研磨速度の高選択性を発揮することはできなかった。
【０００８】
よって、本発明は、（ａ）ケイ素−窒素結合を有する材料と、（ｂ）その他の材料と、を含む、研磨対象物を研磨するにあたり、前記（ｂ）材料の研磨速度に対する、前記（ａ）材料の研磨速度の比を向上させることができる手段を提供することを目的とする。
【課題を解決するための手段】
【０００９】
上記の課題を解決すべく、本発明者らは鋭意研究を積み重ねた。その結果、（ａ）ケイ素−窒素結合を有する材料と、（ｂ）その他の材料と、を含む研磨対象物を研磨するために用いられる研磨用組成物であって、有機酸固定シリカと、分散媒と、前記（ｂ）材料の研磨速度に対する、前記（ａ）材料の研磨速度の比を向上させる、選択比向上剤と、酸と、を含み、前記選択比向上剤が、親水性基を有するオルガノポリシロキサンである、研磨用組成物により、上記課題が解決することを見出し、本発明を完成させるに至った。
【発明の効果】
【００１０】
本発明によれば、（ａ）ケイ素−窒素結合を有する材料と、（ｂ）その他の材料と、を含む、研磨対象物を研磨するにあたり、前記（ｂ）材料の研磨速度に対する、前記（ａ）材料の研磨速度の比を向上させることができる手段が提供されうる。
【発明を実施するための形態】
【００１１】
本発明は、（ａ）ケイ素−窒素結合を有する材料と、（ｂ）その他の材料と、を含む研磨対象物を研磨するために用いられる研磨用組成物であって、有機酸固定シリカと、分散媒と、前記（ｂ）材料の研磨速度に対する、前記（ａ）材料の研磨速度の比を向上させる、選択比向上剤と、酸と、を含み、前記選択比向上剤が、親水性基を有するオルガノポリシロキサンである、研磨用組成物である。かような構成を有する本発明の研磨用組成物は、（ｂ）その他の材料の研磨速度に対する、（ａ）ケイ素−窒素結合を有する材料の研磨速度の比を向上させることができる。
【００１２】
以下、本発明の実施の形態を説明する。なお、本発明は、以下の実施の形態のみには限定されない。
【００１３】
本明細書において、特記しない限り、操作および物性等の測定は室温（２０℃以上２５℃以下）／相対湿度４０％ＲＨ以上５０％ＲＨ以下の条件で行う。
【００１４】
［研磨対象物］
本発明に係る研磨対象物は、（ａ）ケイ素−窒素結合を有する材料と、（ｂ）その他の材料と、を含む。
【００１５】
（ａ）ケイ素−窒素結合を有する材料（以下、単に「（ａ）材料」とも称する）の例としては、窒化ケイ素膜、ＳｉＣＮ（炭窒化ケイ素）膜等が挙げられる。
【００１６】
（ｂ）その他の材料（以下、単に「（ｂ）材料」とも称する）の例としては、ケイ素−窒素結合を有する材料以外であれば特に制限されず、含ケイ素材料（ケイ素−窒素結合を有する材料以外）、各種絶縁材料、各種金属材料等などが挙げられる。
【００１７】
本発明の好ましい実施形態によれば、（ｂ）その他の材料が、タングステン、銅、タンタル、チタン、コバルト、ルテニウム、ハフニウム、またはアルミニウムである金属材料；前記金属材料と、窒素、酸素、ケイ素、炭素、またはリンとを複合させてなる合金材料；ケイ素−ケイ素結合を有する材料；低誘電率材料（Ｌｏｗ−ｋ材料）；および絶縁材料；からなる群から選択される少なくとも１種である。かかる研磨対象物であれば研磨速度の高選択性をより効果的に発揮できる。
【００１８】
ここで、ケイ素−ケイ素結合を有する材料としては、ポリシリコン、アモルファスシリコン、単結晶シリコン、ｎ型ドープ単結晶シリコン、ｐ型ドープ単結晶シリコンなどが挙げられる。
【００１９】
低誘電率材料（Ｌｏｗ−ｋ材料）は、酸化ケイ素（ｋ＝４．０）よりも比誘電率ｋが低い材料であり、好ましくは比誘電率ｋが３．０以下の材料であり、具体的には、ＳｉＯＣ、メチル基を含有する酸化ケイ素、ベンゾシクロブテン（ＢＣＢ）、フッ素化酸化ケイ素（ＳｉＯＦ）、ＨＳＱ（ハイドロジェンシルセスキオキサン）、ＭＳＱ（メチルシルセスキオキサン）、ＨＭＳＱ（ハイドライド−メチルシルセスキオキサン）、ポリイミド系ポリマー、アリレンエーテル系ポリマー、シクロブテン系ポリマーおよびパーフロロシクロブテン（ＰＦＣＢ）からなる群から選ばれる少なくとも１種である。
【００２０】
絶縁材料は、１×１０１０Ω・ｃｍ以上の体積抵抗率を有する材料であって、上記以外の材料を言い、たとえば、アクリル樹脂、フェノール樹脂、フッ素樹脂、エポキシ樹脂、カルド系樹脂、ビニル樹脂、イミド樹脂、ノボラック樹脂、ポリパラキシレン等の有機材料や、酸化ケイ素（たとえば、オルトケイ酸テトラエチルを前駆体として使用して生成されるＴＥＯＳタイプ酸化ケイ素面（以下、単に「ＴＥＯＳ」とも称する）、ＨＤＰ膜、ＵＳＧ膜、ＰＳＧ膜、ＢＰＳＧ膜、ＲＴＯ膜等）、Ａｌ２Ｏ３等の無機材料を挙げることができる。
【００２１】
［砥粒：有機酸固定シリカ］
本発明において、研磨用組成物の砥粒として作用する有機酸固定シリカは、シリカに有機酸が固定化されてなるものである（本明細書中、「有機酸固定シリカ」を単に「砥粒」とも称する場合がある）。また、シリカとしては、研磨傷の発生を抑制する観点から、コロイダルシリカを用いることが好ましい。
【００２２】
コロイダルシリカは、たとえば、ゾルゲル法によって製造されたものでありうる。ゾルゲル法によって製造されたコロイダルシリカは、半導体中に拡散性のある金属不純物や塩化物イオン等の腐食性イオンの含有量が少ないため好ましい。ゾルゲル法によるコロイダルシリカの製造は、従来公知の手法を用いて行うことができ、具体的には、加水分解可能なケイ素化合物（たとえば、アルコキシシランまたはその誘導体）を原料とし、加水分解・縮合反応を行うことにより、コロイダルシリカを得ることができる。
【００２３】
ところで、有機酸の固定化は、シリカと有機酸とを単に共存させただけでは果たされない。有機酸の一種であるスルホン酸をシリカに固定化するのであれば、たとえば、“Ｓｕｌｆｏｎｉｃ  ａｃｉｄ−ｆｕｎｃｔｉｏｎａｌｉｚｅｄ  ｓｉｌｉｃａ  ｔｈｒｏｕｇｈ  ｏｆ  ｔｈｉｏｌ  ｇｒｏｕｐｓ”，  Ｃｈｅｍ．  Ｃｏｍｍｕｎ．  ２４６−２４７  （２００３）に記載の方法で行うことができる。具体的には、３−メルカプトプロピルトリメトキシシランなどのチオール基を有するシランカップリング剤をシリカにカップリングさせた後に過酸化水素でチオール基を酸化することにより、スルホン酸が表面に固定化されたシリカを得ることができる。実施例で使用したコロイダルシリカも、このようにしてスルホン酸基が修飾されている。
【００２４】
あるいは、有機酸の一種であるカルボン酸をシリカに固定化するのであれば、たとえば、“Ｎｏｖｅｌ  Ｓｉｌａｎｅ  Ｃｏｕｐｌｉｎｇ  Ａｇｅｎｔｓ  Ｃｏｎｔａｉｎｉｎｇ  ａ  Ｐｈｏｔｏｌａｂｉｌｅ  ２−Ｎｉｔｒｏｂｅｎｚｙｌ  Ｅｓｔｅｒ  ｆｏｒ  Ｉｎｔｒｏｄｕｃｔｉｏｎ  ｏｆ  ａ  Ｃａｒｂｏｘｙ  Ｇｒｏｕｐ  ｏｎ  ｔｈｅ  Ｓｕｒｆａｃｅ  ｏｆ  Ｓｉｌｉｃａ  Ｇｅｌ”，  Ｃｈｅｍｉｓｔｒｙ  Ｌｅｔｔｅｒｓ，  ３，  ２２８−２２９  （２０００）に記載の方法で行うことができる。具体的には、光反応性２−ニトロベンジルエステルを含むシランカップリング剤をシリカにカップリングさせた後に光照射することにより、カルボン酸が表面に固定化されたシリカを得ることができる。
【００２５】
本発明の好ましい実施形態によれば、前記有機酸固定シリカが、スルホン酸固定シリカである。かかる実施形態によって、研磨用組成物中での砥粒（スルホン酸固定シリカ）の分散性がより優れるという効果が得られる。
【００２６】
本発明の研磨用組成物中、砥粒の平均一次粒子径の下限は、５ｎｍ以上であることが好ましく、７ｎｍ以上であることがより好ましく、１０ｎｍ以上であることがさらに好ましい。また、本発明の研磨用組成物中、砥粒の平均一次粒子径の上限は、６０ｎｍ以下が好ましく、４０ｎｍ以下がより好ましく、２５ｎｍ以下がさらに好ましい。このような範囲であれば、研磨用組成物を用いて研磨した後の研磨対象物の表面にスクラッチなどの欠陥が生じるのを抑えることができる。なお、砥粒の平均一次粒子径は、たとえば、ＢＥＴ法で測定される砥粒の比表面積に基づいて算出される。
【００２７】
本発明の研磨用組成物中、砥粒の平均二次粒子径の下限は、５ｎｍ以上であることが好ましく、１０ｎｍ以上であることがより好ましく、１５ｎｍ以上であることがさらに好ましい。また、砥粒の平均二次粒子径の上限は、２５０ｎｍ以下であることが好ましく、１７０ｎｍ以下であることがより好ましく、１２０ｎｍ以下であることがさらに好ましく、８０ｎｍ以下であることが特に好ましい。このような範囲であれば、研磨用組成物を用いて研磨した後の研磨対象物の表面に表面欠陥が生じるのをより抑えることができる。なお、ここでいう二次粒子とは、砥粒が研磨用組成物中で会合して形成する粒子をいい、この二次粒子の平均二次粒子径は、たとえばレーザー回折散乱法に代表される動的光散乱法により測定することができる。
【００２８】
本発明の研磨用組成物中の砥粒における、レーザー回折散乱法により求められる粒度分布において、微粒子側から積算粒子質量が全粒子質量の９０％に達するときの粒子の直径Ｄ９０と、全粒子質量の１０％に達するときの粒子の直径Ｄ１０との比（本明細書中、単に「Ｄ９０／Ｄ１０」とも称する）の下限は、１．３以上であることが好ましく、１．４以上であることがより好ましく、１．５以上であることがさらに好ましい。また、Ｄ９０／Ｄ１０の上限は特に制限はないが、５．０以下であることが好ましく、４．０以下であることがより好ましく、３．０以下であることがさらに好ましい。このような範囲であれば、研磨用組成物を用いて研磨した後の研磨対象物の表面に表面欠陥が生じるのをより抑えることができる。
【００２９】
砥粒の平均会合度は、５．０以下であることが好ましく、４．０以下であることがより好ましく、３．０以下であることがさらに好ましい。砥粒の平均会合度が小さくなるにつれて、欠陥をより低減することができる。砥粒の平均会合度はまた、１．０以上であることが好ましく、１．１以上であることがより好ましい。この平均会合度とは、砥粒の平均二次粒子径の値を平均一次粒子径の値で除することにより得られる。砥粒の平均会合度が大きくなるにつれて、研磨用組成物による研磨対象物の研磨速度が向上する有利な効果がある。
【００３０】
砥粒のアスペクト比の上限は、特に制限されないが、２．０未満であることが好ましく、１．８以下であることがより好ましく、１．５以下であることがさらに好ましい。このような範囲であれば、研磨対象物表面の欠陥をより低減することができる。なお、アスペクト比は、走査型電子顕微鏡により砥粒粒子の画像に外接する最小の長方形をとり、その長方形の長辺の長さを同じ長方形の短辺の長さで除することにより得られる値の平均であり、一般的な画像解析ソフトウエアを用いて求めることができる。研磨用組成物中の砥粒のアスペクト比の下限は、特に制限されないが、１．０以上であることが好ましい。
【００３１】
砥粒の大きさ（平均一次粒子径、平均二次粒子径、アスペクト比、Ｄ９０／Ｄ１０等）は、砥粒の製造方法の選択等により適切に制御することができる。
【００３２】
本発明の研磨用組成物中、砥粒の含有量の下限は、０．０１質量％以上であることが好ましく、０．０５質量％以上であることがより好ましく、０．１質量％以上であることがさらに好ましい。また、本発明の研磨用組成物中、砥粒の含有量の上限は、２０質量％以下であることが好ましく、１０質量％以下であることがより好ましく、５質量％以下であることがさらに好ましく、３質量％以下であることがよりさらに好ましく、２質量％以下であることが最も好ましい。含有量の上限がこのようであると、研磨用組成物のコストを抑えることができ、研磨用組成物を用いて研磨した後の研磨対象物の表面に表面欠陥が生じるのをより抑えることができる。
【００３３】
［分散媒］
本発明の研磨用組成物は、各成分を分散するための分散媒を含む。分散媒としては、水；メタノール、エタノール、エチレングリコール等のアルコール類；アセトン等のケトン類等や、これらの混合物などが例示できる。これらのうち、分散媒としては水が好ましい。すなわち、本発明の好ましい形態によると、分散媒は水を含む。本発明のより好ましい形態によると、分散媒は実質的に水からなる。なお、上記の「実質的に」とは、本発明の目的効果が達成され得る限りにおいて、水以外の分散媒が含まれ得ることを意図し、より具体的には、好ましくは９０質量％以上１００質量％以下の水と０質量％以上１０質量％以下の水以外の分散媒とからなり、より好ましくは９９質量％以上１００質量％以下の水と０質量％以上１質量％以下の水以外の分散媒とからなる。最も好ましくは、分散媒は水である。
【００３４】
研磨用組成物に含まれる成分の作用を阻害しないようにするという観点から、分散媒としては、不純物をできる限り含有しない水が好ましく、具体的には、イオン交換樹脂にて不純物イオンを除去した後、フィルタを通して異物を除去した純水や超純水、または蒸留水がより好ましい。
【００３５】
［選択比向上剤］
本発明では、研磨用組成物に、選択比向上剤を含有させることによって、（ｂ）材料の研磨速度に対する（ａ）材料の研磨速度の比（選択比）を向上させることができる。
【００３６】
本発明において、当該選択比向上剤は、親水性基を有するオルガノポリシロキサンである。親水性基を有するオルガノポリシロキサンは、（ｂ）材料の表面に吸着しやすいことから（ｂ）材料の研磨速度を抑制する働きを有し、その結果（ａ）材料の研磨速度の選択比が向上する。該選択比向上剤（親水性基を有するオルガノポリシロキサン）は、単独でもまたは２種以上混合しても用いることができる。
【００３７】
親水性基を有するオルガノポリシロキサンとしては、好ましくは、親水性基変性シリコーンオイルである。親水性基としては、アミノ基、エポキシ基、カルボキシル基、カルビノール基、アクリロイル基、メタクリロイル基、メルカプト基、フェノール基、ポリオキシアルキレン基（たとえばポリオキシエチレン基、ポリオキシプロピレンオキシド基など）等が挙げられる。
【００３８】
また、親水性基の変性位置によって、両末端型、片末端型、側鎖型、側鎖両末端型に分類できる。
【００３９】
本発明の所期の効果をより効率的に得るという観点から、両末端型、片末端型、側鎖型、または側鎖両末端型のポリオキシアルキレン変性シリコーンオイルが好ましい。すなわち、上記親水性基は、ポリオキシアルキレン基であることが好ましい。より好ましくは、側鎖型のポリオキシアルキレン変性シリコーンオイルである。
【００４０】
好ましい実施形態において、ポリオキシアルキレン変性シリコーンオイルは、合成品を用いてもよいし、市販品を用いてもよい。
【００４１】
両末端型のポリオキシアルキレン変性シリコーンオイルの市販品としては、Ｘ−２２−４９５２、Ｘ−２２−４２７２、Ｘ−２２−６２６６（以上、信越化学工業株式会社製）；ＦＺ−２２０３、ＦＺ−２２０７、ＦＺ−２２０８、ＦＺ−２１５４（以上、東レ・ダウコーニングシリコーン株式会社製）、Ｓｉｌｓｏｆｔ（登録商標）８７０（以上、モメンティブ・パフォーマンス・マテリアルズ合同会社製）；等が挙げられる。
【００４２】
片末端型のポリオキシアルキレン変性シリコーンオイルの市販品としては、ＦＺ−２１２２、ＦＺ−７２０（以上、東レ・ダウコーニングシリコーン株式会社製）等が挙げられる。
【００４３】
側鎖型のポリオキシアルキレン変性シリコーンオイルの市販品としては、ＤＢＥ−２２４、ＤＢＥ−６２１、ＤＢＥ−７１２、ＤＢＥ−８１４、ＤＢＥ−８２１、ＤＢＰ−７３２、ＤＢＰ−５３４、ＹＡＤ−１２２、ＹＢＤ−１２５、ＹＭＳ−Ｔ３１（以上、ゲレスト社製）；ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−６１９１、Ｘ−２２−４５１５、ＫＦ−６０１１、ＫＦ−６０１２、ＫＦ−６０１５、ＫＦ−６０１７、Ｘ−２２−２５１６（以上、信越化学工業株式会社製）；ＦＺ−２１１０、ＦＺ−２１６６、ＦＺ−２１６４、ＦＺ−２１９１、ＦＺ−７００１、ＦＺ−２１２０、ＦＺ−２１３０、ＦＺ−２１０１、ＦＺ−７００２、ＦＺ−２１２３、ＦＺ−２１０４、ＦＺ−２１０５、ＦＺ−２１１８、ＦＺ−２１６１、ＦＺ−２１６２、ＳＦ８４２８、ＳＨ３７７１、ＢＹ１６−０３６、ＢＹ１６−０２７（以上、東レ・ダウコーニングシリコーン株式会社製）；ＴＳＦ４４４０、ＴＳＦ４４４１、ＴＳＦ４４４５、ＴＳＦ４４４６、ＴＳＦ４４５０、ＴＳＦ４４５２、ＴＳＦ４４５３、ＴＳＦ４４６０、ＳＦ１１８８Ａ、Ｓｉｌｓｏｆｔ（登録商標）３０５、Ｓｉｌｓｏｆｔ（登録商標）４３０、Ｓｉｌｓｏｆｔ（登録商標）４４０、Ｓｉｌｓｏｆｔ（登録商標）４７５、Ｓｉｌｓｏｆｔ（登録商標）８０５、Ｓｉｌｓｏｆｔ（登録商標）８１０、Ｓｉｌｓｏｆｔ（登録商標）８４０、Ｓｉｌｓｏｆｔ（登録商標）８７５、Ｓｉｌｓｏｆｔ（登録商標）８７６、Ｓｉｌｓｏｆｔ（登録商標）８８０、Ｓｉｌｓｏｆｔ（登録商標）８９５（以上、モメンティブ・パフォーマンス・マテリアルズ合同会社製）；等が挙げられる。
【００４４】
ポリオキシアルキレン変性シリコーンオイルは、たとえば、特開２００２−１７９７９７号公報、特開２００８−１８９６号公報、特開２００８−１８９７号公報等に記載の方法、またはこれに準じた方法で、容易に合成することができる。
【００４５】
選択比向上剤（親水性基を有するポリオルガノシロキサン）の重量平均分子量の下限は、２００以上であることが好ましく、４００以上であることがより好ましく、６００以上であることがさらに好ましい。また、重量平均分子量の上限は、１００，０００以下であることが好ましく、２０，０００以下であることがより好ましく、１５，０００以下であることがさらに好ましい。すなわち、選択比向上剤の重量平均分子量は、２００以上１００，０００以下であることが好ましく、４００以上２０，０００以下であることがより好ましく、６００以上１５，０００以下であることがさらに好ましい。このような範囲であれば、分散媒中に溶解しやすく、選択比の向上効果が得られやすくなる。また、研磨用組成物の安定性も向上する。
【００４６】
なお、選択比向上剤の重量平均分子量は、ゲルパーミーエーションクロマトグラフィー（ＧＰＣ）によって測定することができ、具体的には下記の装置および条件によって測定することができる。
【００４７】
ＧＰＣ装置：株式会社島津製作所製
型式：Ｐｒｏｍｉｎｅｎｃｅ  ＋  ＥＬＳＤ検出器（ＥＬＳＤ−ＬＴＩＩ）
カラム：ＶＰ−ＯＤＳ（株式会社島津製作所製）
移動相    Ａ：ＭｅＯＨ
Ｂ：酢酸１％水溶液
流量：１ｍＬ／分
検出器：ＥＬＳＤ  ｔｅｍｐ．４０℃、Ｇａｉｎ  ８、Ｎ２ＧＡＳ  ３５０ｋＰａ
オーブン温度：４０℃
注入量：４０μＬ。
【００４８】
研磨用組成物中の選択比向上剤の含有量の下限は、特に制限されないが、０．０００１質量％（０．００１ｇ／Ｌ）以上であることが好ましく、０．００１質量％（０．０１ｇ／Ｌ）以上であることがより好ましく、０．００５質量％（０．０５ｇ／Ｌ）以上であることがさらに好ましい。含有量の下限がかような範囲であると、研磨速度の選択比向上効果が効率よく得られる。
【００４９】
また、研磨用組成物中の選択比向上剤の含有量の上限は、１質量％（１０ｇ／Ｌ）以下であることが好ましく、０．５質量％（５ｇ／Ｌ）以下であることがより好ましく、０．０５質量％（０．５ｇ／Ｌ）以下であることがさらに好ましく、０．０３質量％（０．３ｇ／Ｌ）以下であることが特に好ましい。含有量の上限がかような範囲であると、砥粒である有機酸固定シリカの凝集を抑制することができる。
【００５０】
よって、選択比向上剤の含有量の範囲は、０．０００１質量％（０．００１ｇ／Ｌ）以上１質量％（１０ｇ／Ｌ）以下であることが好ましく、０．００１質量％（０．０１ｇ／Ｌ）以上０．５質量％（５ｇ／Ｌ）以下であることがより好ましく、０．００５質量％（０．０５ｇ／Ｌ）以上０．０５質量％（０．５ｇ／Ｌ）以下であることがさらに好ましく、０．００５質量％（０．０５ｇ／Ｌ）以上０．０３質量％（０．３ｇ／Ｌ）以下であることが特に好ましい。
【００５１】
［酸］
本発明の研磨用組成物は、酸を含む。酸を含むことにより、窒化ケイ素等の（ａ）材料の研磨速度がより向上する効果が得られる。
【００５２】
酸の具体例としては、無機化合物および有機化合物のいずれであってもよいが、たとえば、塩酸、硫酸、硝酸、ホウ酸、炭酸、次亜リン酸、亜リン酸およびリン酸等の無機酸；クエン酸、ギ酸、酢酸、プロピオン酸、安息香酸、ヒドロキシ酢酸、サリチル酸、グリセリン酸、シュウ酸、マロン酸、コハク酸、マレイン酸、フタル酸、リンゴ酸、酒石酸、ヒドロキシイソ酪酸、および乳酸などのカルボン酸、ならびにメタンスルホン酸、エタンスルホン酸およびイセチオン酸等の有機硫酸等の有機酸等が挙げられる。これら酸は、単独でもまたは２種以上混合しても用いることができる。ｐＨ調整剤として無機酸を使用した場合、硫酸、硝酸、亜リン酸、リン酸等がより好ましい。また、ｐＨ調整剤として有機酸を使用した場合、酢酸、乳酸、安息香酸、ヒドロキシ酢酸、マレイン酸、クエン酸、酒石酸、ヒドロキシイソ酪酸が好ましく、マレイン酸、クエン酸、酒石酸がより好ましい。
【００５３】
研磨用組成物中の酸の含有量は、特に制限されず、研磨用組成物が所望のｐＨとなるように適宜調整すればよい。
【００５４】
［ｐＨ調整剤］
本発明の研磨用組成物は、酸性領域、中性領域、塩基性領域のいずれかに調整されうるが、窒化ケイ素等の（ａ）材料の研磨速度向上の観点から、酸性領域に調整されていることが好ましい。
【００５５】
本発明において酸性領域とは、ｐＨが７．０未満を意味し、好ましくはｐＨが６以下であり、より好ましくは４以下であり、さらに好ましくは３以下である。また、好ましくはｐＨが１以上であり、より好ましくは１．２以上であり、さらに好ましくは２以上である。かかる範囲であれば、研磨速度の高選択性をより効果的に発揮できる。また、中性領域とは、ｐＨ７．０を意味する。さらに、塩基性領域とは、ｐＨ７．０超を意味し、好ましくはｐＨ８以上１３以下である。なお、本発明におけるｐＨの値は、実施例に記載の方法にて測定した値である。
【００５６】
酸性領域に調整するためのｐＨ調整剤の具体例としては、上記した酸が挙げられる。また、上記の酸で２価以上の酸（たとえば、硫酸、炭酸、リン酸、シュウ酸など）の場合、プロトン（Ｈ＋）を１つ以上放出できるものであれば、その塩をｐＨ調整剤として使用してもよい。具体的には、たとえば、炭酸水素アンモニウム、リン酸水素アンモニウム等が挙げられる（カウンター陽イオンの種類は基本的に何でもよいが、弱塩基の陽イオン（アンモニウム、トリエタノールアミンなど）が好ましい）。
【００５７】
塩基性の領域に調整するためのｐＨ調整剤の具体例としては、無機化合物および有機化合物のいずれであってもよいが、アルカリ金属の水酸化物またはその塩、第四級アンモニウム、水酸化第四級アンモニウムまたはその塩、アンモニア、アミン等が挙げられる。
【００５８】
アルカリ金属の具体例としては、カリウム、ナトリウム等が挙げられる。塩の具体例としては、炭酸塩、炭酸水素塩、硫酸塩、酢酸塩等が挙げられる。
【００５９】
第四級アンモニウムの具体例としては、テトラメチルアンモニウム、テトラエチルアンモニウム、テトラブチルアンモニウム等が挙げられる。
【００６０】
水酸化第四級アンモニウムまたはその塩としては、具体例としては、水酸化テトラメチルアンモニウム、水酸化テトラエチルアンモニウム、水酸化テトラブチルアンモニウム等が挙げられる。
【００６１】
ｐＨ調整剤の添加量は、特に制限されず、研磨用組成物が所望のｐＨとなるように適宜調整すればよい。
【００６２】
［その他の成分］
本発明の研磨用組成物は、本発明の効果が著しく妨げられない範囲で、酸化剤、錯化剤、防腐剤、防カビ剤等の、研磨用組成物に用いられ得る公知の添加剤を、必要に応じてさらに含んでもよい。
【００６３】
［研磨用組成物の製造方法］
本発明の研磨用組成物の製造方法は、特に制限されず、たとえば、有機酸固定シリカ、選択比向上剤、酸、および必要に応じて他の添加剤を、分散媒（たとえば、水）中で攪拌混合することにより得ることができる。したがって、本発明は、前記有機酸固定シリカ、前記分散媒、前記選択比向上剤、および前記酸を混合することを含む、本発明の研磨用組成物の製造方法を提供する。各成分の詳細は上述した通りである。
【００６４】
各成分を混合する際の温度は特に制限されないが、１０℃以上４０℃以下が好ましく、溶解速度を上げるために加熱してもよい。また、混合時間も、均一混合できれば特に制限されない。
【００６５】
［研磨方法および半導体基板の製造方法］
上述のように、本発明の研磨用組成物は、（ａ）ケイ素−窒素結合を有する材料と、（ｂ）その他の材料と、を含む研磨対象物の研磨に好適に用いられる。よって、本発明は、（ａ）ケイ素−窒素結合を有する材料と、（ｂ）その他の材料と、を含む研磨対象物を、本発明の研磨用組成物で研磨する研磨方法を提供する。また、本発明は、（ａ）ケイ素−窒素結合を有する材料と、（ｂ）その他の材料と、を含む半導体基板を前記研磨方法で研磨する工程を含む、半導体基板の製造方法を提供する。
【００６６】
研磨装置としては、研磨対象物を有する基板等を保持するホルダーと回転数を変更可能なモータ等とが取り付けてあり、研磨パッド（研磨布）を貼り付け可能な研磨定盤を有する一般的な研磨装置を使用することができる。
【００６７】
研磨パッドとしては、一般的な不織布、ポリウレタン、および多孔質フッ素樹脂等を特に制限なく使用することができる。研磨パッドには、研磨液が溜まるような溝加工が施されていることが好ましい。
【００６８】
研磨条件については、たとえば、研磨定盤の回転速度は、１０ｒｐｍ以上５００ｒｐｍ以下が好ましい。研磨対象物を有する基板にかける圧力（研磨圧力）は、０．５ｐｓｉ以上１０ｐｓｉ以下が好ましい。研磨パッドに研磨用組成物を供給する方法も特に制限されず、たとえば、ポンプ等で連続的に供給する方法が採用される。この供給量に制限はないが、研磨パッドの表面が常に本発明の研磨用組成物で覆われていることが好ましい。
【００６９】
研磨終了後、基板を流水中で洗浄し、スピンドライヤ等により基板上に付着した水滴を払い落として乾燥させることにより、金属を含む層を有する基板が得られる。
【００７０】
本発明の研磨用組成物は一液型であってもよいし、二液型をはじめとする多液型であってもよい。また、本発明の研磨用組成物は、研磨用組成物の原液を水などの希釈液を使って、たとえば１０倍以上に希釈することによって調製されてもよい。
【００７１】
（選択比）
本発明によれば、前記（ｂ）材料に対する、前記（ａ）材料の選択比が、実施例の欄に記載のように、本発明に係る選択比向上剤を含有させない場合と比較して、向上する。
【００７２】
本発明の好ましい実施形態において、前記（ｂ）材料が、ケイ素−ケイ素結合を有する場合、好ましい選択比は１０以上であり、より好ましくは１１以上、さらに好ましくは１５以上、特に好ましくは２０以上である。
【００７３】
ここで、同じ選択比向上剤を使用したとしても、（ｂ）材料の種類に応じて、（ａ）材料の選択比の数値は変わりうる。そのため、選択比向上剤を含有することによって選択比が向上しているかどうかは、各（ｂ）材料の種類毎に、選択比向上剤を含有させなかったときと比較することによって判断することができる。
【実施例】
【００７４】
本発明を、以下の実施例および比較例を用いてさらに詳細に説明する。ただし、本発明の技術的範囲が以下の実施例のみに制限されるわけではない。なお、特記しない限り、「％」および「部」は、それぞれ、「質量％」および「質量部」を意味する。
【００７５】
選択比向上剤の重量平均分子量は、下記の装置および条件によって測定した。
【００７６】
ＧＰＣ装置：株式会社島津製作所製
型式：Ｐｒｏｍｉｎｅｎｃｅ  ＋  ＥＬＳＤ検出器（ＥＬＳＤ−ＬＴＩＩ）
カラム：ＶＰ−ＯＤＳ（株式会社島津製作所製）
移動相    Ａ：ＭｅＯＨ
Ｂ：酢酸１％水溶液
流量：１ｍＬ／分
検出器：ＥＬＳＤ  ｔｅｍｐ．４０℃、Ｇａｉｎ  ８、Ｎ２ＧＡＳ  ３５０ｋＰａ
オーブン温度：４０℃
注入量：４０μＬ。
【００７７】
研磨対象物として、表面に厚さ１００００ÅのＴＥＯＳ膜（二酸化ケイ素膜）または３５００ÅのＳｉＮ膜（窒化ケイ素膜）を形成したシリコンウェーハ（２００ｍｍ、ブランケットウェーハ）を使用した。
【００７８】
＜研磨用組成物の調製＞
（実施例１）
砥粒（スルホン酸固定コロイダルシリカ、平均二次粒子径：２０ｎｍ）と、選択比向上剤としてＤＢＥ−７１２（ゲレスト社製、側鎖型ポリオキシアルキレン変性シリコーンオイル、エチレンオキサイド含有量：７０質量％、重量平均分子量：６００）と、酸としてマレイン酸とを、砥粒濃度が１．５質量％となるように、また、ｐＨが１．５となるように、分散媒（純水）中で攪拌混合し、研磨用組成物を調製した（混合温度：約２５℃、混合時間：約１０分）。
【００７９】
なお、砥粒の平均二次粒子径は、レーザー回折散乱法により測定した。また、研磨用組成物（液温：２５℃）のｐＨは、ｐＨメーター（株式会社堀場製作所製、型番：ＬＡＱＵＡ）により確認した。
【００８０】
（実施例２〜１１、比較例１〜６）
ｐＨ、砥粒の種類および含有量、ならびに選択比向上剤の種類および含有量を下記表１のように変更したこと以外は、実施例１と同様にして、研磨用組成物を調製した。
【００８１】
用いた選択比向上剤の詳細は、以下の通りである；
・ＤＢＥ−８１４：ゲレスト社製、側鎖型ポリオキシアルキレン変性シリコーンオイル、エチレンオキサイド含有量８０質量％、重量平均分子量１，０００
・ＤＢＰ−７３２：ゲレスト社製、側鎖型ポリオキシアルキレン変性シリコーンオイル、エチレンオキサイド含有量４０質量％、重量平均分子量２０，０００
・ＴＳＦ４４４０：モメンティブ・パフォーマンス・マテリアルズ合同会社製、側鎖型ポリオキシアルキレン変性シリコーンオイル、エチレンオキサイド含有量９質量％、重量平均分子量８，０００
・Ｓｉｌｓｏｆｔ（登録商標）８７０：モメンティブ・パフォーマンス・マテリアルズ合同会社製、両末端型ポリオキシアルキレン変性シリコーンオイル、エチレンオキサイド含有量９質量％、重量平均分子量１０，０００
・Ｓｉｌｓｏｆｔ（登録商標）８７６：モメンティブ・パフォーマンス・マテリアルズ合同会社製、側鎖型ポリオキシアルキレン変性シリコーンオイル、エチレンオキサイド含有量１２質量％、重量平均分子量１０，０００
・Ｓｉｌｓｏｆｔ（登録商標）８９５：モメンティブ・パフォーマンス・マテリアルズ合同会社製、側鎖型ポリオキシアルキレン変性シリコーンオイル、エチレンオキサイド含有量１７質量％、重量平均分子量１２，０００
・ＰＥＧ６００：関東化学株式会社製、ポリエチレングリコール、重量平均分子量６００。
【００８２】
なお、比較例４は酸を使用せず、比較例６はｐＨ調整剤として水酸化カリウムを使用した。
【００８３】
＜評価＞
上記で得られた各研磨用組成物を用いて、上記の各研磨対象物を以下の研磨条件で研磨した際の研磨速度を測定した。
【００８４】
（研磨装置および研磨条件）
研磨装置：２００ｍｍ用ＣＭＰ片面研磨装置  Ｍｉｒｒａ
研磨パッド：ニッタ・ハース株式会社製  硬質ポリウレタンパッド  ＩＣ１０１０
研磨圧力：４．０ｐｓｉ（１ｐｓｉ＝６８９４．７６Ｐａ）
研磨定盤回転数：９０ｒｐｍ
ヘッド（キャリア）回転数：１００ｒｐｍ
研磨用組成物の供給：掛け流し
研磨用組成物供給量：１００ｍＬ／ｍｉｎ
研磨時間：６０ｓｅｃ。
【００８５】
（研磨速度）
研磨速度（研磨レート）は、以下の式により計算した。
【００８６】
【数１】
2019169589.tif 000002
【００８７】
膜厚は、光干渉式膜厚測定装置（ケーエルエー・テンコール（ＫＬＡ−Ｔｅｎｃｏｒ）株式会社製、型番：ＡＳＥＴ−ｆ５ｘ）により求めて、研磨前後の膜厚の差を研磨時間で除することにより評価した。評価結果を下記表１に示す。
【００８８】
【表１】
2019169589.tif 000003
【００８９】
上記表１から明らかなように、実施例の研磨用組成物は、比較例の研磨用組成物に比べて、（ｂ）材料の研磨速度に対する、（ａ）材料の研磨速度の比を向上させる効果に優れることが分かった。